(57)【要約】【課題】  目地部と模様部との境界がすっきりとした仕上りとなり、美観性に優れた目地模様が形成できる方法を提供する。【解決手段】（１）基材に対し、下塗材を塗装して下塗材層を形成する第１工程、（２）可剥性目地材を、上記下塗材層の表面に設置する第２工程、（３）上記第２工程で得られた面に対し、中塗材を塗装して中塗材層を形成する第３工程、（４）上記中塗材層の表面に上塗材を塗装して上塗材層を形成する第４工程、（５）上記目地材を除去する第５工程、を行い、上記下塗材層と上記中塗材層との色差を１０未満とする。【選択図】図１
2020040062.tif 000002
【特許請求の範囲】
【請求項１】
目地模様を有する模様面の形成方法であって、
（１）基材に対し、下塗材を塗装して下塗材層を形成する第１工程、
（２）可剥性目地材を、上記下塗材層の表面に設置する第２工程、
（３）上記第２工程で得られた面に対し、中塗材を塗装して中塗材層を形成する第３工程、
（４）上記中塗材層の表面に上塗材を塗装して上塗材層を形成する第４工程、
（５）上記目地材を除去する第５工程、
を行うものであり、
上記下塗材層と上記中塗材層との色差が１０未満である
ことを特徴とする模様面の形成方法。
【請求項２】
上記下塗材は、樹脂成分、着色顔料、及び平均粒子径１μｍ以上、屈折率１．３〜１．７の粉粒体を含むものであることを特徴とする請求項１記載の模様面の形成方法。
【請求項３】
上記中塗材は、樹脂成分、及び着色顔料を含むものであることを特徴とする請求項１または２に記載の模様面の形成方法。
【請求項４】
上記下塗材層と上記上塗材層との色差が１０以上であることを特徴とする請求項１〜３のいずれかに記載の模様面の形成方法。
【発明の詳細な説明】
【技術分野】
【０００１】
本発明は、模様面の形成方法に関するものである。本発明は、主に建築物や土木構造物等に対して適用することができる。
【背景技術】
【０００２】
建築物や土木構造物の壁面等の塗装仕上げにおいて、タイル調模様等の目地模様を設ける手法が行われている。このような手法によれば、デザイン性の高い模様面を形成することができる。
【０００３】
目地模様を形成する方法としては、棒状または板状の目地材を下地に貼り、仕上塗装を行った後に目地材を除去する方法があり、例えば、特開平２−２９２４５０号公報、特開平１０−２６６５１７号公報等に記載されている。これら特許文献に記載された方法によれば、目地部と模様部とのコントラスト、段差等によって、デザイン性に溢れる模様面が得られるものと期待される。
【先行技術文献】
【特許文献】
【０００４】
【特許文献１】特開平２−２９２４５０号公報
【特許文献２】特開平１０−２６６５１７号公報
【発明の概要】
【発明が解決しようとする課題】
【０００５】
しかし、実際のところ、上述の特許文献のような方法では、下地と目地材の隙間に塗装材料が入り込み、目地部と模様部との境界がぎざぎざした仕上りになる等、すっきりとせず、美観性の高い模様面を得ることができない場合がある。
【０００６】
本発明はこのような問題点に鑑みなされたもので、目地部と模様部との境界がすっきりとした仕上りとなり、美観性に優れた目地模様が形成できる方法を提供することを目的とするものである。
【課題を解決するための手段】
【０００７】
上記目的を達成するため本発明者らは鋭意検討を行った結果、基材に下塗材を塗装して目地材を貼着した後、特定の条件を満たす中塗材、及び上塗材を順に塗装する方法に想到し、本発明を完成させるに至った。
【０００８】
すなわち、本発明は以下の特徴を有するものである。
１．目地模様を有する模様面の形成方法であって、
（１）基材に対し、下塗材を塗装して下塗材層を形成する第１工程、
（２）可剥性目地材を、上記下塗材層の表面に設置する第２工程、
（３）上記第２工程で得られた面に対し、中塗材を塗装して中塗材層を形成する第３工程、
（４）上記中塗材層の表面に上塗材を塗装して上塗材層を形成する第４工程、
（５）上記目地材を除去する第５工程、
を行うものであり、
上記下塗材層と上記中塗材層との色差が１０未満である
ことを特徴とする模様面の形成方法。
２．上記下塗材は、樹脂成分、着色顔料、及び平均粒子径１μｍ以上、屈折率１．３〜１．７の粉粒体を含むものであることを特徴とする１．記載の模様面の形成方法。
３．上記中塗材は、樹脂成分、及び着色顔料を含むものであることを特徴とする１．または２．に記載の模様面の形成方法。
４．上記下塗材層と上記上塗材層との色差が１０以上であることを特徴とする１．〜３．のいずれかに記載の模様面の形成方法。
【発明の効果】
【０００９】
本発明によれば、目地部と模様部との境界がすっきりとした仕上りとなり、美観性に優れた目地模様を形成することができる。
【図面の簡単な説明】
【００１０】
【図１】本発明の一例を示す概略図である。
【図２】本発明の別の一例を示す概略図である。
【符号の説明】
【００１１】
ａ：基材
ｂ：下塗材層
ｃ：可剥性目地材
ｄ：粘着層
ｅ：中塗材層
ｆ，ｆ１，ｆ２：上塗材層
ｇ：目地部
ｈ：模様部
【発明を実施するための形態】
【００１２】
以下、本発明を実施するための形態について説明する。
【００１３】
本発明は、目地模様を有する模様面の形成方法である。図１は、本発明の一例を示す概略図である。なお、本発明において、目地部とは、模様面のうち線状の凹部を形成する部分であり、この目地部では下塗材層ｂが視認される。一方、模様部とは、模様面のうち凸部を形成する部分であり、この模様部では上塗材層ｆが視認される（図１（５））。
【００１４】
本発明は、例えば、建築物の内外壁面、天井、床等、あるいは土木構造物の表面等に適用することができる。このような部位を構成する基材ａとしては、例えば、コンクリート、モルタル、繊維混入セメント板、セメント珪酸カルシウム板、スラグセメントパーライト板、ＡＬＣ板、サイディングボード、押出成形板、石膏ボード、パーライト板、合板、プラスチック板、金属板、木工板、陶磁器タイル等の各種基材が挙げられる。これら基材は、何らかの表面処理（例えば、洗浄剤塗布、高圧洗浄等による洗浄処理；サンダー、皮すき、ケレン棒等を用いた脆弱部除去処理；フィラー、サーフェーサ、シーラー等の塗装、メッシュ貼着等による下地処理等）が施されたものや、予め着色塗料等で着色されたものでもよく、既に塗膜が形成されたものや、壁紙が貼り付けられたもの、断熱層が積層されたもの等であってもよい。
【００１５】
上述の基材ａに対し、まず第１工程として下塗材を塗装して下塗材層ｂを形成する（図１（１））。この下塗材層ｂは、最終的な模様面において目地部ｇとして現れるものである。したがって、下塗材層ｂの色調は、所望の目地色に合わせて設定すればよい。
【００１６】
下塗材としては、例えば、樹脂成分、及び着色顔料を含むものが使用できる。このような下塗材では、着色顔料の種類、混合比率等を適宜調整することにより、下塗材層ｂを所望の色調に設定することができる。
【００１７】
上記樹脂成分は、結合材として作用するものである。樹脂成分の種類としては、例えば、アクリル樹脂、ウレタン樹脂、アクリルウレタン樹脂、エポキシ樹脂、塩化ビニル樹脂、酢酸ビニル樹脂、アクリルシリコン樹脂、フッ素樹脂、ポリビニルアルコール、セルロース誘導体等、あるいはこれらの複合物等が挙げられる。これらは、１種または２種以上で使用できる。樹脂成分の形態としては、水分散性樹脂（樹脂エマルション）及び／または水溶性樹脂が好ましい。このうち水分散性樹脂は、１段ないし多段（２段、または３段以上）の乳化重合法等によって製造することができる。
【００１８】
樹脂成分のガラス転移温度（以下「Ｔｇ」ともいう）は、好ましくは−３０〜５０℃、より好ましくは−１０〜４０℃である。Ｔｇがこのような範囲内であれば、耐汚染性、耐割れ性、目地材の接着性と除去性等において良好な性能を確保することが可能となる。ここに言うＴｇは、樹脂成分を構成するモノマーの種類とその構成比率から、Ｆｏｘの計算式によって求められる値である。なお、本発明において、「α〜β」は「α以上β以下」と同義である。
【００１９】
このような樹脂成分は、塗膜形成後に架橋反応を生じる性質（架橋反応性）を有するものであってもよい。樹脂成分が架橋反応性を有する場合は、下塗材層ｂの耐水性、耐候性、密着性等を高めることができ、目地材除去性等の点でも好適である。このような樹脂成分は、それ自体で架橋反応を生じるもの、あるいは別途混合する架橋剤によって架橋反応を生じるもののいずれであってもよい。このような架橋反応性は、例えば、カルボキシル基と金属イオン、カルボキシル基とカルボジイミド基、カルボキシル基とエポキシ基、カルボキシル基とアジリジン基、カルボキシル基とオキサゾリン基、水酸基とイソシアネート基、カルボニル基とヒドラジド基、エポキシ基とアミノ基、アルド基とセミカルバジド基、ケト基とセミカルバジド基、アルコキシル基どうし等の反応性官能基を組み合わせることによって付与することができる。このような反応性官能基の組み合わせは、１種または２種以上で使用できる。
【００２０】
上記着色顔料としては、例えば、酸化チタン、酸化亜鉛、アルミナ、酸化マグネシウム、酸化ジルコニウム、カーボンブラック、酸化第二鉄（弁柄）、黄色酸化鉄、酸化鉄、群青、コバルトグリーン、鉄−クロム複合酸化物、マンガン−ビスマス複合酸化物、マンガン−イットリウム複合酸化物、マンガン−鉄−コバルト複合酸化物等の無機着色顔料；アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機着色顔料；アルミニウム顔料、パール顔料等の光輝性顔料等が挙げられ、これらの１種または２種以上を使用することができる。
【００２１】
着色顔料の重量比率は、樹脂成分の固形分１００重量部に対し、好ましくは３〜３００重量部、より好ましくは５〜２５０重量部である。
【００２２】
下塗材としては、樹脂成分、着色顔料に加え、さらに平均粒子径１μｍ以上、屈折率１．３〜１．７の粉粒体（以下単に「粉粒体」ともいう）を含むものがより好適である。このような下塗材では、着色顔料によって色調の設定が容易であると共に、粉粒体の作用により、目地材ｃの接着性と除去性、目地部ｇの仕上り性等において優れた性能を確保することが可能となる。
【００２３】
粉粒体の平均粒子径は、１μｍ以上であり、好ましくは２〜１００μｍ、より好ましくは３〜７０μｍ、さらに好ましくは４〜５０μｍである。平均粒子径とは、遠心沈降式粒度分布測定装置によって測定される５０％粒子径を意味するものである。また、粉粒体の屈折率は、好ましくは１．３〜１．７である。屈折率は、アッベ屈折計を用いて測定することができる。本発明では、このような条件を満たす粉粒体を使用することにより、着色顔料による色調を保持しつつ、目地材ｃの接着性と除去性、目地部ｇの仕上り性等を高めることができる。とりわけ、平均粒子径の下限が上記値以上であることにより、目地材ｃの除去性、目地部ｇの仕上り性等において有利な効果を得ることができる。その上限が上記値以下である場合は、目地材ｃの接着性、目地部ｇの仕上り性等において有利な効果を得ることができる。
【００２４】
粉粒体としては、例えば、重質炭酸カルシウム、寒水石、軽微性炭酸カルシウム、ホワイトカーボン、タルク、カオリン、クレー、陶土、チャイナクレー、珪藻土、バライト粉、硫酸バリウム、沈降性硫酸バリウム、珪砂、珪石粉、石英粉、樹脂粉、樹脂ビーズ等が挙げられる。これらは、１種または２種以上で使用できる。
【００２５】
粉粒体の重量比率は、樹脂成分の固形分１００重量部に対し、好ましくは５０〜６００重量部、より好ましくは１００〜５００重量部、さらに好ましくは１５０〜４５０重量部である。粉粒体の重量比率の下限が上記値以上であることにより、目地材ｃの除去性、目地部ｇの仕上り性等において有利な効果を得ることができ、その上限が上記値以下であることにより、目地材ｃの接着性、目地部ｇの仕上り性、下塗材層ｂの耐候性、耐割れ性、密着性等において有利な効果を得ることができる。
【００２６】
下塗材は、上記成分の他、公知の添加剤を含むことができる。このような添加剤としては、例えば、骨材、繊維類、分散剤、乳化剤、増粘剤、造膜助剤、レベリング剤、カップリング剤、湿潤剤、可塑剤、凍結防止剤、ｐＨ調整剤、乾燥調整剤、防腐剤、防黴剤、防藻剤、抗菌剤、消泡剤、吸着剤、脱臭剤、紫外線吸収剤、光安定剤、酸化防止剤、触媒、架橋剤等が挙げられる。本発明の効果を著しく損わない限り、上記以外の粉粒体（例えば、平均粒子径１μｍ未満の粉粒体等）を含むこともできる。下塗材は、上記成分を常法によって適宜混合することにより製造することができる。
【００２７】
下塗材層ｂは、このような下塗材を基材ａに塗装することによって形成される。下塗材の塗装方法としては、特に限定されず、例えば、吹付け塗装、ローラー塗装、刷毛塗り、コテ塗り等の方法を採用することができる。本発明では、このうちローラー塗装が好適であり、ローラーとしては、多孔質ローラーを用いることが望ましい。このようなローラーを使用した場合、下塗材層ｂの表面に適度な起伏が形成され、目地材ｃの除去性、目地部ｇの仕上り性等をより高めることができる。
【００２８】
多孔質ローラーは、例えば、筒状の芯材の外表面に多孔質層が備わったものであり、筒状の芯材は、軸を備えたハンドルを装着できるように空洞となっており、該空洞にハンドル軸を装着して使用することができるものである。
【００２９】
多孔質ローラーとしては、例えば、スポンジ状の多孔質層を有するローラーが好ましく、また多孔質層としては、連通孔を有するものが好ましい。多孔質層の材質としては、特に限定されないが、例えば、アクリル樹脂、ポリウレタン樹脂、ポリエステル樹脂、ポリエチレン樹脂、ポリプロピレン樹脂等の樹脂等が挙げられ、これらをスポンジ状に多孔化したものが望ましい。
【００３０】
このような多孔質層の孔径は、好ましくは０．３〜１０ｍｍ、より好ましくは０．５〜５ｍｍ、さらに好ましくは０．８〜３ｍｍである。なお、各孔の孔径は、各孔の重心からの最大距離×２で算出すればよく、多孔質層の孔径は、１０か所の孔の平均値を算出すればよい。また、多孔質層の厚みは、好ましくは１〜２５ｍｍ、より好ましくは２〜２０ｍｍである。多孔質ローラーの幅（長さ）は、好ましくは５０〜３００ｍｍである。多孔質ローラーの直径（多孔質層の外周を円周率で除した値）は、好ましくは１５〜１００ｍｍである。
【００３１】
下塗材の塗装時には水等の希釈剤を混合して粘性を適宜調製することもできる。希釈割合は、好ましくは０〜１０重量％である。
【００３２】
下塗材の塗付け量は、基材ａが下塗材層ｂによって隠蔽される程度であればよいが、好ましくは０．１〜１ｋｇ／ｍ２、より好ましくは０．２〜０．６ｋｇ／ｍ２である。下塗材の乾燥は、好ましくは常温（０〜４０℃）で行えばよい。乾燥時間は、好ましくは３時間以上、より好ましくは６時間以上である。本発明では、下塗材層ｂの乾燥後に次工程を行うことが望ましい。
【００３３】
第２工程では、可剥性目地材（以下、「可剥性目地材」を単に「目地材」ともいう）ｃを、下塗材層ｂの表面に設置する（図１（２））。ここで使用する目地材ｃとしては、下塗材層ｂの表面に一時的に設置できるものであればよく、例えば、少なくとも下塗材層ｂに接する面が粘着性を有するもの等が使用できる。図１には、その一例として、粘着層ｄを有する目地材を示している。このような目地材は、上記下塗材層ｂが乾燥した後、粘着層ｄが下塗材層ｂに接するように貼着することによって設置することができる。
【００３４】
目地材ｃを構成する材料としては、例えば、シリコンゴム、フッ素ゴム、ニトリルゴム、クロロプレンゴム、ブチルゴム、アクリルゴム、ＳＢＲ等のゴム；ポリエステル、ポリウレタン、アクリル、塩化ビニル、ポリエチレン、ポリプロピレン、ポリスチレン、ポリカーボネート等の樹脂；発泡ポリウレタン、発泡ポリエチレン、発泡ポリプロピレン、発泡ポリスチレン等の樹脂発泡体等が挙げられる。これらは１種または２種以上で使用できる。
【００３５】
目地材ｃを貼り付ける位置、間隔等は、所望の目地模様に応じて決定すればよい。例えば、均等間隔に貼り付けることもできるし、ランダムに貼り付けることもできる。模様としては、例えば、タイル調模様、レンガ調模様、幾何学的模様、水玉模様、縞模様、格子模様、渦巻き模様、紋章柄の他、動植物、器物、文字等をデザイン化した図形等が可能である。これらの模様を表出するためには、直線状の目地材を複数組み合わせて用いてもよいし、平面状の型紙を所望の模様形状に応じて打ち抜いたものを目地材として用いてもよい。目地材ｃを貼着する前には、所望の目地模様を得るために、適宜墨出し等を行うことができる。目地材ｃを貼着した後には、ゴムローラー、プラスチックローラー、金属ローラー等を用いて、目地材ｃの表面を押さえ、目地材ｃを下塗材層ｂに圧着することもできる。
【００３６】
目地材ｃの幅（目地部ｇに対応する部分の幅）は、好ましくは１〜２０ｍｍである。目地材ｃの高さ（厚み）は、好ましくは０．１〜１０ｍｍ、より好ましくは０．２〜３ｍｍである。
【００３７】
目地材ｃは、裏面に粘着層ｄを有する限り、その他の層が積層されたものであってもよい。例えば、裏面側に粘着層、表面側に剥離紙を設けたもの等を用いることもできる。粘着層は、粉粒体等を含むものであってもよい。
【００３８】
第３工程では、第２工程で得られた面に対し、中塗材を塗装して中塗材層ｅを形成する（図１（３））。この第３工程では、少なくとも、目地材ｃと中塗材層ｅとの境界部（目地材ｃの側面と、中塗材層ｅの表面とが接する部分）に中塗材を塗装すればよく、この場合、中塗材層ｅは不連続塗膜であってもよい。但し、作業効率向上化等の点では、目地材ｃが貼着された下塗材層ｂの全面、すなわち、目地材ｃが貼着された部分を含む全面に対して中塗材を塗装することが望ましい。
【００３９】
中塗材としては、下塗材層ｂと中塗材層ｅとの色差が１０未満（好ましくは８以下、より好ましくは５以下、さらに好ましくは０〜３）となるものを使用する。本発明では、このような条件を満たす中塗材を塗装することにより、目地部ｇと模様部ｈとの境界がすっきりとした仕上りとなり、美観性に優れた目地模様が形成できる。このような効果は、下塗材層ｂと目地材ｃの隙間が、下塗材層ｂとほぼ同色の中塗材によって封鎖され、後の工程で用いる上塗材の当該隙間への入り込みを抑制することによって奏されるものと考えられる。本発明では、目地材の除去性等を高めるために下塗材の組成を調整した結果、下塗材層ｂと目地材ｃとの接触面に隙間が生じやすくなった場合であっても、美観性に優れた目地模様が形成できる。
【００４０】
本発明における色差（△Ｅ）は、乾燥後の各層の色調を、色彩色差計にて測定した値（任意の１０箇所の平均値）に基づき算出される値である。具体的に、下塗材層ｂと中塗材層ｅとの色差（△Ｅｅｂ）は、それぞれの層のＬ＊値、ａ＊値、ｂ＊値より下記式１にて算出することができる。
＜式１＞△Ｅｅｂ＝｛（Ｌ＊ｅ−Ｌ＊ｂ）２＋（ａ＊ｅ−ａ＊ｂ）２＋（ｂ＊ｅ−ｂ＊ｂ）２｝０．５
（式中、Ｌ＊ｅ、ａ＊ｅ、ｂ＊ｅはそれぞれ中塗材層ｅのＬ＊、ａ＊、ｂ＊。Ｌ＊ｂ、ａ＊ｂ、ｂ＊ｂはそれぞれ下塗材層ｂのＬ＊、ａ＊、ｂ＊）
【００４１】
中塗材としては、例えば、樹脂成分、及び着色顔料を含むものが使用できる。このような中塗材では、着色顔料の種類、混合比率等を適宜調整することにより、中塗材層ｅを所望の色調に設定することができる。
【００４２】
中塗材における樹脂成分、着色顔料としては、下塗材にて説明したものと同様のものが使用できる。
【００４３】
中塗材における樹脂成分は、そのＴｇが好ましくは−３０〜５０℃、より好ましくは−１０〜４０℃である。また、樹脂成分は架橋反応性を有するものであってもよい。このような場合、目地材除去時において、目地部ｇの幅で切り取るように目地材ｃを除去することができるため、目地材ｃと共に模様部ｈが剥れてしまう不具合が抑制され、目地材ｃを効率よく除去することが可能となる。
【００４４】
中塗材における着色顔料の重量比率は、樹脂成分の固形分１００重量部に対し、好ましくは３〜３００重量部、より好ましくは５〜２５０重量部である。
【００４５】
中塗材としては、樹脂成分、着色顔料に加え、さらに下塗材と同様の粉粒体を含むものも使用できる。このような中塗材では、着色顔料によって色調の設定が容易であると共に、目地材ｃの除去性、目地部ｇの仕上り性等において優れた性能を確保することが可能となる。
【００４６】
中塗材における粉粒体の重量比率は、樹脂成分の固形分１００重量部に対し、好ましくは１０〜５００重量部、より好ましくは３０〜４００重量部、さらに好ましくは５０〜３００重量部である。粉粒体の重量比率の下限が上記値以上であることにより、目地材除去時において、目地部ｇの幅で切り取るように目地材ｃを除去することができるため、目地材ｃと共に模様部ｈが剥れてしまう不具合が抑制され、目地材ｃを効率よく除去することができ、さらに目地材下部の隙間封鎖に供された中塗材が目立ちにくく、目地部ｇの仕上り性等において有利な効果を得ることができる。粉粒体の重量比率の上限が上記値以下であることにより、目地材下部において隙間を封鎖する機能が十分に発揮され、目地部ｇの仕上り性をいっそう高めることができる。
【００４７】
中塗材における粉粒体の重量比率は、下塗材における粉粒体の重量比率よりも小であることが望ましい。具体的に、中塗材における粉粒体の重量比率は、下塗材における粉粒体の重量比率よりも３０重量部以上小であることがより望ましく、５０重量部以上小であることがさらに望ましく、８０重量部以上小であることが特に望ましい。また、中塗材に含まれる全粉粒体の平均粒子径は、下塗材に含まれる全粉粒体の平均粒子径よりも小であることが望ましい。このような場合、上述の効果が得られやすくなる。
【００４８】
中塗材は、上記成分の他、公知の添加剤を含むことができる。このような添加剤としては、例えば、下塗材にて説明したものと同様のものが使用できる。本発明の効果を著しく損わない限り、上記以外の粉粒体（例えば、平均粒子径１μｍ未満の粉粒体等）を含むこともできる。中塗材は、上記成分を常法によって適宜混合することにより製造することができる。
【００４９】
中塗材層ｅは、このような中塗材を、下塗材層ｂの表面に塗装することによって形成される。中塗材の塗装方法としては、特に限定されず、例えば、吹付け塗装、ローラー塗装、刷毛塗り、コテ塗り等の方法を採用することができる。本発明では、このうちローラー塗装が好適であり、ローラーとしては、繊維質ローラーを用いることが望ましい。このような繊維質ローラーを使用した場合、目地材下部において隙間を封鎖する機能が十分に発揮されやすくなり、目地部ｇの仕上り性をより高めることができる。
【００５０】
繊維質ローラーは、例えば、筒状の芯材の外表面に繊維質層が備わったものであり、筒状の芯材は、軸を備えたハンドルを装着できるように空洞となっており、該空洞にハンドル軸を装着して使用することができるものである。
【００５１】
繊維質層の材質としては、特に限定されないが、例えば、豚毛、馬毛、山羊毛、羊毛、狸毛等の他、アクリル繊維、ポリウレタン繊維、ポリエステル繊維、ポリプロピレン繊維等の合成繊維等が挙げられる。
【００５２】
繊維質層の厚み（乾燥時の厚み）は、好ましくは２〜３０ｍｍである。また、繊維質層を構成する繊維の長さは、好ましくは、３〜４０ｍｍである。このような繊維を、編み込んだり、２点以上で固定化したりする等、何らかの方法で繊維の自由度を抑えることによって、上記厚みの繊維質層を得ることができる。
【００５３】
繊維質ローラーの幅（長さ）は、好ましくは５０〜３００ｍｍである。繊維質ローラーの直径（繊維質層の外周を円周率で除した値）は、好ましくは１５〜１００ｍｍである。
【００５４】
中塗材の塗装時には水等の希釈剤を混合して粘性を適宜調製することもできる。希釈割合は、好ましくは０〜１０重量％である。
【００５５】
中塗材の塗付け量は、目地材下部における隙間封鎖作用が発揮される範囲内で設定すればよいが、好ましくは０．０３〜０．５ｋｇ／ｍ２、より好ましくは０．０５〜０．３ｋｇ／ｍ２である。中塗材の乾燥は、好ましくは常温（０〜４０℃）で行えばよい。乾燥時間は、好ましくは１時間以上、より好ましくは２時間以上である。本発明では、中塗材層ｅの乾燥後に次工程を行うことが望ましい。
【００５６】
第４工程では、中塗材層ｅの表面に上塗材を塗装して上塗材層ｆを形成する（図１（４））。この第４工程では、目地材ｃが貼着された部分を含む全面に対して上塗材を塗装することが望ましい。これにより作業効率を高めることができる。上塗材としては、例えば、単色ないし多色の色彩を呈する各種材料が使用できる。
【００５７】
上塗材としては、下塗材層ｂと上塗材層ｆとの色差が１０以上（より好ましくは１２以上、さらに好ましくは１５以上）となるものを使用することが望ましい。本発明では、このような条件を満たす上塗材を塗装した場合であっても、目地部ｇと模様部ｈとの境界がすっきりとした仕上りとなり、しかも目地部ｇと模様部ｈとのコントラストが明瞭となり、美観性に優れた目地模様が形成できる。
【００５８】
下塗材層ｂと上塗材層ｆとの色差（△Ｅｆｂ）は、それぞれの層のＬ＊値、ａ＊値、ｂ＊値（任意の１０箇所の平均値）より下記式２にて算出することができる。
＜式２＞△Ｅ＝｛（Ｌ＊ｆ−Ｌ＊ｂ）２＋（ａ＊ｆ−ａ＊ｂ）２＋（ｂ＊ｆ−ｂ＊ｂ）２｝０．５
（式中、Ｌ＊ｆ、ａ＊ｆ、ｂ＊ｆはそれぞれ上塗材層ｆのＬ＊、ａ＊、ｂ＊。Ｌ＊ｂ、ａ＊ｂ、ｂ＊ｂはそれぞれ下塗材層ｂのＬ＊、ａ＊、ｂ＊）
【００５９】
上塗材としては、例えば、樹脂成分、及び着色顔料を含むものが使用できる。このような上塗材では、着色顔料の種類、混合比率等を適宜調整することにより、上塗材層ｆを所望の色調に設定することができる。
【００６０】
上塗材における樹脂成分、着色顔料としては、下塗材にて説明したものと同様のものが使用できる。
【００６１】
上塗材における着色顔料の重量比率は、樹脂成分の固形分１００重量部に対し、好ましくは３〜３００重量部、より好ましくは５〜２５０重量部である。
【００６２】
上塗材は、上記成分の他、下塗材と同様の粉粒体を含むことができ、また公知の添加剤を含むこともできる。このような添加剤としては、例えば、下塗材にて説明したものと同様のものが使用できる。上塗材は、上記成分を常法によって適宜混合することにより製造することができる。
【００６３】
上塗材層ｆは、このような上塗材を、中塗材層ｅの表面に塗装することによって形成される。上塗材の塗装方法としては、特に限定されず、例えば、吹付け塗装、ローラー塗装、刷毛塗り、コテ塗り等の方法を採用することができる。
【００６４】
上塗材の塗装時には水等の希釈剤を混合して粘性を適宜調製することもできる。希釈割合は、好ましくは０〜２０重量％である。
【００６５】
上塗材の塗付け量は、所望の模様部が形成される範囲内で適宜設定すればよいが、好ましくは０．０３〜１ｋｇ／ｍ２、より好ましくは０．０５〜０．８ｋｇ／ｍ２である。上塗材の乾燥は、好ましくは常温（０〜４０℃）で行えばよい。乾燥時間は、好ましくは１時間以上、より好ましくは２時間以上である。
【００６６】
第５工程では、目地材ｃを除去する（図１（５））。目地材ｃを除去することにより、目地部ｇが形成され、目地部ｇと模様部ｈとの色調及び高低差を有する、美観性に優れた模様面が得られる。目地材ｃの除去は、上塗材塗装後であればよく、上塗材の乾燥前ないし乾燥後のいずれでもよい。上塗材乾燥後に目地材ｃを除去する場合には、適宜押え具等を使用して模様部ｈを押えながら、目地材ｃを除去することもできる。
【００６７】
第５工程の後には、クリアコート材を塗装することも可能である。このようなクリアコート材の塗装は、耐候性、耐水性、耐薬品性、耐久性、耐汚染性等の向上化の点で好適である。クリアコート材の塗装は、目地部ｇ及び模様部ｈを含む全面に行うことが望ましい。クリアコート材としては、例えば、アクリル樹脂系クリアコート材、ウレタン樹脂系クリアコート材、アクリルシリコン樹脂系クリアコート材、シリカ系クリアコート材、フッ素樹脂系クリアコート材等が挙げられる。本発明の効果を阻害しない範囲内であれば、着色タイプのクリアコート材を使用することも可能である。
【００６８】
クリアコート材の塗装においては、公知の方法が採用でき、例えば、吹付け塗装、ローラー塗装、刷毛塗り等の各種方法が採用できる。クリアコート材の塗付け量は、好ましくは０．０１〜０．５ｋｇ／ｍ２、より好ましくは０．０３〜０．４ｋｇ／ｍ２である。クリアコート材の乾燥は、好ましくは常温（０〜４０℃）で行えばよい。乾燥時間は、好ましくは１時間以上、より好ましくは２時間以上である。
【００６９】
本発明では、第４工程において、２種以上の上塗材を塗装することができる。すなわち、２種以上の上塗材層を積層することができる。図２は、第４工程において、２種の上塗材を塗装して、２種の上塗材層を積層した例（上塗材層ｆ１、上塗材層ｆ２）を示す概略図である。なお、２種以上の上塗材を使用する場合、上塗材層の色調は、当該２種以上の上塗材によって形成された積層塗膜について測定すればよい。
【００７０】
図２に示す方法において、第４工程以外の工程は、図１と同様であり、その詳細は上述の通りである。
【００７１】
図２では、第４−１工程として、中塗材層ｅの表面に第１上塗材を塗装して、第１上塗材層ｆ１を形成している（図２（４−１））。第１上塗材としては、図１と同様のものが使用でき、その詳細は上述の通りである。
【００７２】
次いで、第４−２工程として、第１上塗材層ｆ１の表面に第２上塗材を塗装して、第２上塗材層ｆ２を形成している（図２（４−２））。本発明では、第１上塗材層ｆ１の乾燥後に、第２上塗材を塗装することが望ましい。
【００７３】
第２上塗材としては、美観性向上化等の点から、多色模様が形成できるものが好適である。このような第２上塗材としては、液状またはゲル状の色粒が水性媒体に分散してなるもの等が使用できる。第２上塗材としては、例えばＪＩＳ  Ｋ５６６７：２００３に規定される材料等が使用でき、第２上塗材を構成する色粒と水性媒体との組み合わせ（色粒／水性媒体）によって、水中油型（Ｏ／Ｗ型）、または水中水型（Ｗ／Ｗ型）に分類される。本発明では、この中でも上塗材が水中水型（Ｗ／Ｗ型）である場合に顕著な効果が得られる。色粒と水性媒体との重量比率（色粒：水性媒体）は、好ましくは１：９９〜８０：２０（より好ましくは１０：９０〜７５：２５、さらに好ましくは３０：７０〜７０：３０）である。
【００７４】
第２上塗材における色粒は、樹脂と着色顔料、及び必要に応じ各種添加剤等を含む着色材が、水性媒体中に、液状またはゲル状の状態にて粒状に分散されたものである。着色材中の樹脂としては、例えば、アクリル樹脂、ウレタン樹脂、酢酸ビニル樹脂、アクリル酢酸ビニル樹脂、アクリルウレタン樹脂、アクリルシリコン樹脂、フッ素樹脂、ポリビニルアルコール、バイオガム、ガラクトマンナン誘導体、アルギン酸誘導体、セルロース誘導体等が挙げられる。このような樹脂が、水溶性樹脂及び／または水分散性樹脂（樹脂エマルション）の形態であることにより、着色材を水性媒体に分散させると水中水型（Ｗ／Ｗ型）の上塗材となる。
【００７５】
着色材における着色顔料としては、例えば、上記下塗材における着色顔料と同様のものが挙げられ、これらの１種または２種以上が使用できる。
【００７６】
着色材を水性媒体中に粒状に分散させる方法は特に限定されず、公知の方法を採用することができる。具体的には、分散安定剤等を含む水性媒体に、着色材を分散させる方法等を採用することができる。分散安定剤は、着色材を粒状に安定化させる成分であり、樹脂や着色材の種類等に応じて選定することができる。分散安定剤の具体例としては、例えば、マグネシウム塩類、カルシウム塩類、バリウム塩類、アルミニウム塩類、ナトリウム塩類、カリウム塩類、ホウ酸塩類、リン酸塩類等が挙げられる。この他、分散安定剤として、例えば、水溶性高分子類、粘土類等を使用することもできる。水性媒体は、上述と同様の樹脂（水溶性樹脂、樹脂エマルション等）を含むこともできる。なお、水性媒体が樹脂を含む場合、その樹脂が目地材下部の隙間に滲入して目地部ｇの仕上り性等に影響するおそれがあるが、本発明では中塗材等の作用により、このような影響を抑制することができる。
【００７７】
着色材、水性媒体においては、公知の添加剤を適宜使用することができる。このような添加剤としては、例えば、体質顔料、骨材、充填剤、艶消し剤、繊維類、ゲル形成剤、顔料分散剤、乳化剤、増粘剤、造膜助剤、レベリング剤、カップリング剤、湿潤剤、可塑剤、凍結防止剤、ｐＨ調整剤、乾燥調整剤、防腐剤、防黴剤、防藻剤、抗菌剤、消泡剤、吸着剤、脱臭剤、紫外線吸収剤、光安定剤、酸化防止剤、触媒、架橋剤等が挙げられる。
【００７８】
色粒の粒径や形状は、適宜設定することができる。具体的には、製造時における攪拌羽根の形状、攪拌槽に対する攪拌羽根の大きさや位置、攪拌羽根の回転速度、着色材の粘性、分散安定剤の添加方法や濃度、水性媒体の粘性等を適宜選択・調整すればよい。色粒の粒径は、好ましくは０．０１〜１０ｍｍ（より好ましくは０．１〜８ｍｍ）である。
【００７９】
第２上塗材の塗装方法としては、例えば、スプレー塗り、ローラー塗り、刷毛塗り等を採用することができる。このうち、ローラーとしては、例えば、多孔質ローラー等が使用できる。
【００８０】
第２上塗材は、１回ないし複数回塗付することができる。第２上塗材の塗付け量は、１回当たり好ましくは０．２〜１．５ｋｇ／ｍ２、より好ましくは０．３〜１．２ｋｇ／ｍ２である。
【００８１】
第２上塗材の塗付時には水等の希釈剤を混合して粘性を適宜調製することもできる。希釈割合は、好ましくは０〜１０重量％である。
【００８２】
第２上塗材を用いる場合、第１上塗材層ｆ１の色調は、第２上塗材層ｆ２に近似した色調（共色）に設定しておくことが望ましい。これにより、第２上塗材層ｆ２の色粒間から第１上塗材層ｆ１が視認される場合であっても違和感がなく、美観性に優れた仕上りを得ることができる。
【実施例】
【００８３】
以下に実施例及び比較例を示し、本発明の特徴をより明確にする。
【００８４】
・下塗材１
架橋反応性樹脂｛カルボニル基含有アクリル樹脂エマルション（Ｔｇ２０℃）とアジピン酸ジヒドラジドとの混合物、固形分５０重量％｝の固形分１００重量部に対し、着色顔料（カーボンブラック、弁柄、黄色酸化鉄、酸化チタン）２４重量部、粉粒体｛炭酸カルシウム（平均粒子径３２μｍ、屈折率１．６）及びカオリン（平均粒子径５μｍ、屈折率１．６）、全粉粒体の平均粒子径２０μｍ｝３２０重量部、その他添加剤（造膜助剤、増粘剤、消泡剤、防腐剤等）を均一に混合して、濃灰色の下塗材１を製造した。
【００８５】
・中塗材１
架橋反応性樹脂（同上）の固形分１００重量部に対し、着色顔料（カーボンブラック、弁柄、黄色酸化鉄、酸化チタン）２４重量部、粉粒体｛炭酸カルシウム（平均粒子径４μｍ、屈折率１．６）及びカオリン（平均粒子径５μｍ、屈折率１．６）、全粉粒体の平均粒子径５μｍ｝１７０重量部、その他添加剤（造膜助剤、増粘剤、消泡剤、防腐剤等）を均一に混合して、濃灰色の中塗材１を製造した。
【００８６】
・中塗材２
架橋反応性樹脂（同上）の固形分１００重量部に対し、着色顔料（同上）２４重量部、粉粒体｛炭酸カルシウム（平均粒子径２μｍ、屈折率１．６）及びカオリン（平均粒子径８μｍ、屈折率１．６）、全粉粒体の平均粒子径４μｍ｝１０５重量部、その他添加剤（同上）を均一に混合して、濃灰色の中塗材２を製造した。
【００８７】
・中塗材３
架橋反応性樹脂（同上）の固形分１００重量部に対し、着色顔料（同上）２４重量部、粉粒体｛炭酸カルシウム（平均粒子径２μｍ、屈折率１．６）及びタルク（平均粒子径１２μｍ、屈折率１．６）、全粉粒体の平均粒子径８μｍ｝２２０重量部、その他添加剤（同上）を均一に混合して、濃灰色の中塗材３を製造した。
【００８８】
・中塗材４
架橋反応性樹脂（同上）の固形分１００重量部に対し、着色顔料（同上）２４重量部、その他添加剤（同上）を均一に混合して、濃灰色の中塗材４を製造した。
【００８９】
・上塗材１
架橋反応性樹脂｛アクリルシリコン樹脂エマルション（Ｔｇ１６℃、固形分５０重量％）｝の固形分１００重量部に対し、着色顔料（酸化チタン、カーボンブラック、弁柄、黄色酸化鉄）６２重量部、その他添加剤（骨材、造膜助剤、増粘剤、消泡剤、防腐剤等）を均一に混合して、淡灰色の上塗材１を製造した。
【００９０】
・上塗材２
ゲル状色粒１（淡黄色ゲル状粒子；アクリルシリコン樹脂エマルション、酸化チタン、黄色酸化鉄、弁柄、水を主成分とする着色材の粒状化物、粒子径１〜３ｍｍ）１５重量部、ゲル状色粒２（淡灰色ゲル状粒子；アクリルシリコン樹脂エマルション、黒色酸化鉄、酸化チタン、水を主成分とする着色材の粒状化物、粒子径０．５〜２ｍｍ）２５重量部、ゲル状色粒３（茶色ゲル状粒子；アクリルシリコン樹脂エマルション、弁柄、黄色酸化鉄、黒色酸化鉄、酸化チタン、水を主成分とする着色材の粒状化物、粒子径１〜３ｍｍ）１０重量部、水性媒体（アクリルシリコン樹脂エマルション、水を主成分とする水性媒体）５０重量部を含む上塗材２を製造した。
【００９１】
（実施例１）
４５×３０ｃｍの基材（スレート板）の全面に、下塗材１を塗付け量０．３ｋｇ／ｍ２にて多孔質ローラー（多孔質層の孔径１ｍｍ）を用いて塗装し、１６時間乾燥後、可剥性目地材を貼着した。なお、可剥性目地材としては、裏面に粘着層を有する格子状の型紙（厚み０．８ｍｍ、幅６ｍｍ）を使用した。
【００９２】
次いで、中塗材１を塗付け量０．１ｋｇ／ｍ２にて繊維質ローラー（繊維質層の厚み１３ｍｍ）を用いて全面に塗装し、３時間乾燥させた。その後、上塗材１を塗付け量０．４ｋｇ／ｍ２にて多孔質ローラー（多孔質層の孔径１ｍｍ）を用いて全面に塗装した。３時間乾燥後、上塗材２を塗付け量０．４ｋｇ／ｍ２にて多孔質ローラー（多孔質層の孔径３ｍｍ）を用いて全面に２回塗装し、２４時間乾燥させた。その後、可剥性目地材を除去した。
【００９３】
下塗材層１（下塗材１の塗膜）と中塗材層１（中塗材１の塗膜）との色差（△Ｅｅｂ）は、０．４であった。下塗材層１と上塗材層１（上塗材１の塗膜）との色差（△Ｅｆｂ）は４５であった。
【００９４】
以上の工程によって得られた模様面は、目地部と模様部との境界がすっきりとした直線状の仕上りとなり、目地部と模様部とのコントラストも明瞭であり、美観性に優れた目地模様であった。
【００９５】
（実施例２）
中塗材１に替えて中塗材２を使用した以外は、実施例１と同様の方法で塗装を行った。下塗材層１と中塗材層２（中塗材２の塗膜）との色差（△Ｅｅｂ）は、０．６であった。
実施例２で得られた模様面は、実施例１と同様に、目地部と模様部との境界がすっきりとした直線状の仕上りとなり、目地部と模様部とのコントラストも明瞭であり、美観性に優れた目地模様であった。
【００９６】
（実施例３）
中塗材１に替えて中塗材３を使用した以外は、実施例１と同様の方法で塗装を行った。下塗材層１と中塗材層３（中塗材３の塗膜）との色差（△Ｅｅｂ）は、０．５であった。
実施例３で得られた模様面は、実施例１と同様に、目地部と模様部との境界がすっきりとした直線状の仕上りとなり、目地部と模様部とのコントラストも明瞭であり、美観性に優れた目地模様であった。
【００９７】
（実施例４）
中塗材１に替えて中塗材４を使用した以外は、実施例１と同様の方法で塗装を行った。下塗材層１と中塗材層４（中塗材４の塗膜）との色差（△Ｅｅｂ）は、０．６であった。
実施例４で得られた模様面は、目地部と模様部との境界が概ね直線状の仕上りとなった。目地部と模様部とのコントラストは明瞭であり、美観性も良好であった。
【００９８】
（比較例１）
中塗材１の塗装工程を省いた以外は、実施例１と同様の方法で塗装を行ったところ、得られた模様面は、目地部と模様部との境界がぎざぎざした仕上りとなり、実施例１のような美観性を呈するものではなかった。
【図１】
2020040062.tif 000003
【図２】
2020040062.tif 000004